(57)【要約】【課題】  従来の組織代用人工繊維布、不織布は、緻密（強力）さや柔軟性、平滑な表面、毛抜けが少ないという特性を充分に満足していない。本発明は、心臓外科手術時において、縫合部の補強、パッチ、切除後の心室心筋層欠陥部の補綴等に好適に用いることができる不織布を提供することを目的とする。【解決手段】  ポリテトラフルオロエチレン繊維を水流交絡法により交絡したことを特徴とする心臓外科手術時における縫合部位の補強・パッチ用不織布であり、前記繊維の平均繊径が、１４μｍ、目付が６００〜１０００ｇ／ｍ２、厚さが１．２〜２．５ｍｍであることを特徴とする。【選択図】          図１
2010213827.tif 000002
【特許請求の範囲】
【請求項１】
ポリテトラフルオロエチレン繊維を水流交絡法により交絡したことを特徴とする心臓外科手術時における縫合部位のパッチ用不織布
【請求項２】
前記繊維の平均繊径が、１４μｍであることを特徴とする請求項１に記載の、心臓外科手術時における縫合部位のパッチ用不織布。
【請求項３】
目付が６００〜１０００ｇ／ｍ２であることを特徴とする請求項１または２に記載の、心臓外科手術時における縫合部位のパッチ用不織布。
【請求項４】
厚さが１．２〜２．５ｍｍであることを特徴とする請求項１〜３いずれかに記載の、心臓外科手術時における縫合部位のパッチ用不織布。
【発明の詳細な説明】
【技術分野】
【０００１】
本発明は、心臓外科手術時において、縫合部の補強、切除後の心室心筋層欠陥部の補綴等に用いる不織布に関するものである。
【背景技術】
【０００２】
人工血管、人工弁、人工心臓の移植など心臓血管の手術を必要とする患者の患部、およびその近傍の組織は非常に脆くなっている。そのため、心臓血管の手術の縫合時に組織が壊れることがあり、また、突刺部位からの出血等が見られる。これを防止するために、心臓血管の手術に際しては、縫合部位および突刺部位に、ポリエステル布やテトラフルオロエチレン（以下ＰＴＦＥという）製の布、不織布をあてがって縫合することが行われている。
【０００３】
通常、上記の目的に使用される組織代用人工繊維布、組織代用人工繊維不織布はパッチと称され、各種の編物、織物、不織布が用いられ、また、この組織代用人工繊維布、組織代用人工繊維不織布は、その状況に応じて厚さ、あるいは硬さなどを種々変化させたものが、手術時に使用されている。組織代用人工繊維布、組織代用人工繊維不織布は、人体内部で使用されるため、緻密で繊維の絡みが強く、血液を保持しない、表面、断面の毛羽立ちがないのも大切な要素である。
【発明の開示】
【発明が解決しようとする課題】
【０００４】
現在市販されているものは、緻密で繊維の絡みが強く、血液を保持しない、表面、断面の毛羽立ちがない特性を充分に満足していない。そこで、本発明者らは種々研究を重ねた結果、本発明の完成に至ったもので、心臓外科手術時における縫合部位のパッチ用に好適な不織布を提供することを目的とする。
【課題を解決するための手段】
【０００５】
本発明の心臓外科手術時における縫合部位のパッチ用不織布は、繊維の平均繊径が１４μｍであるＰＴＦＥ繊維を水流交絡法のみにより絡合したものである。また、目付が６００〜１０００ｇ／ｍ２であり、厚さが１．２〜２．５ｍｍであることを特徴としている。
【０００６】
パッチ用不織布として一般的に使用されている繊維材料は、ポリエステルまたはＰＴＦＥの繊維の一方のみか、または混合して構成することができる。しかし、本発明では、緻密で繊維の絡みが強く、血液を保持しない、表面、断面の毛羽立ちがない特性を持たせるために、ＰＴＦＥフィルムを摩過解繊した平均繊維径１４μｍの極細繊維を使用している。
【０００７】
繊維径が細いと、同一目付下では繊維本数が多く且つ、高圧水流でのみで交絡しているので、これらの相乗効果により緻密で繊維の絡みが強く、血液を保持しない、表面、断面の毛羽立ちがないという特性を持たせることができる。
【発明の効果】
【０００８】
本発明の心臓外科手術時における縫合部位のパッチ用不織布は、ＰＴＦＥ繊維で平均繊径が１４μｍのものを水流交絡法のみにより交絡したものである。繊維径が細いため同一目付下では繊維本数が多くなり且つ、高圧水流のみで交絡しているので、これらの相乗効果により緻密で繊維の絡みが強く、血液を保持しない、表面、断面の毛羽立ちがない特性を持たせることができる。
【発明を実施するための最良の形態】
【０００９】
本発明に係る心臓外科手術時における縫合部位のパッチ用不織布は、ＰＴＦＥ繊維のみからなるものであり、ＰＴＦＥフィルムを擦過解繊したものを用いている。従来、溶融紡糸法で得られるＰＴＦＥ繊維は、繊維径が３０μｍ程度であるが、本発明ではＰＴＦＥフィルムを擦過解繊したもので平均繊維径が１４μｍである。繊維径を細くすると、同一目付下では繊維本数が多くなり、また、高圧水流での水流交絡法はニードルパンチ法より繊維を傷めずに絡ませるため、これら両方の相互効果で緻密で繊維の絡みが強く、血液を保持しない、表面、断面の毛羽立ちがない不織布が得られる。
【００１０】
短繊維の長さは１〜１０ｃｍ程度とする。これより短いと交絡が不十分となるとともに、リントが発生しやすくなる。また、これより長くても交絡がうまくゆかず、絡みの弱いい不織布となる。なお、更に好ましくは２〜５ｃｍ程度とする。
【００１１】
本発明において、水流交絡で短繊維を不織布とするためのウェブシートは、次のようにして作製する。ＰＴＦＥファィンパウダーを原料として、ペースト押出し・カレンダー圧延成型により得られた未焼成テープに半焼成処理を行い、これを高倍率の一軸延伸加工し、機械擦過解繊を行うことで分枝を持ち、且つ柔軟な極細ＰＴＦＥ繊維を得る。その繊維を積層、仮圧縮することで一定の目付のウェブシートが得られる。
【００１２】
上記で得られたウェブシートを所定の目付に仕上げるため、数枚を積層したフリース（繊維の集積層）を得る。そして、そのフリースに高圧の柱状の水流を噴射して、繊維の交絡を行なう。
【実施例】
【００１３】
（実施例１）
ダイキン工業株式会社製のポリフロンウェブ（商品名）を使用して、水流交絡法により不織布を作製した。作製数は２種類であり、試料Ｎｏを１、２とした。
【００１４】
（比較例１）
本発明と比較するために、溶融紡糸法ＰＴＦＥ繊維を使用して、ニードルパンチ法で作成された他社品を使用した。試料Ｎｏを３とした。
【００１５】
（シート厚さと目付）
試料１、２と試料３の不織布について、アブライト測定器で、無荷重と１５０ｇ荷重でシートの１０点（ｎ＝１０）を測定した平均値の結果を表１に示す。測定器精度は０．００１ｍｍである。なお、目付は、試料１では７５０ｇ／ｍ２、試料２では９００ｇ／ｍ２であり、試料３では９５０ｇ／ｍ２である。試料３と比較して試料１は同等密度であるが、試料２は若干密度が低くなっている。
【００１６】
【表１】
2010213827.tif 000003
【００１７】
(引張り強力)
試料１、２と試料３を１０ｍｍ幅×１００ｍｍ長の短冊状にカット後、試験試料ｎ＝３を作成し、引張り切断強度（以下強度と表示した。）と、切断伸度を測定した。表２に最小強度、最大強度、平均強度、平均切断伸度を示す。なお、強度の単位はＮ／ｍｍ２で切断伸度の単位は％である。試料１は試料３と同等、試料２は試料３以上の強力が得られ、他社品の二−ドルパンチ法より水流交絡法の方がＰＴＦＥ繊維の絡みは強い。
設定条件  機種：ＲＴＣ−１２５０Ａ(株式会社エー・アンド・デイ製)
スピード：３００ｍｍ／ｍｉｎ
チャック間距離：５０ｍｍ
【００１８】
【表２】
2010213827.tif 000004
【００１９】
（引裂き強度試験）
試料サイズ：８ｍｍ幅×５ｍｍ長にレーザでカットする。このカット片（プレジット）の両端から２ｍｍの位置にΦ０．９ｍｍの直針を突刺し、Φ０．４３ｍｍの針金を通す。針金を上記の引張り試験機のチャックに固定し速度３００ｍｍ／ｍｉｎでカット片の引裂き強度を測定した。なお、強度の単位はＮ／ｍｍ２である。その結果を表３に示す。試料１、２共試料３より引裂き強度は高く、他社品の二−ドルパンチ法より水流交絡法の方がＰＴＦＥ繊維の絡みは強い。
【００２０】
【表３】
2010213827.tif 000005
【００２１】
（吸血性試験）
試料サイズ：３７．５ｍｍ幅×７５ｍｍ長にレーザでカットする。このカット片（プレジット）をＪＩＳ  Ｌ１９０７  ２００４の吸水性試験方法に準じて、径７０ｍｍのシャーレイに入れた血液に近い馬の脱繊血中に２０分間浸漬した後測定した。その結果を表４に示す。試料１、２共試料３より吸血率は低く、他社品の二−ドルパンチ法より水流交絡法の方が緻密で、且つＰＴＦＥ繊維が強く絡まっているため、脱繊血の付着、吸血率が低くなったといえる。
【００２２】
【表４】
2010213827.tif 000006
【００２３】
（表面毛羽立ち試験）
一般短繊維不織布試験方法：ＪＩＳ  Ｌ１９１３  １９９７の６−６−１Ａテーバに準じて実施し、その外観評価はテーバ形法の外観変化判定用限度写真と比較して判定を実施した。その結果を表５に示す。試料２は試料３に比べ図１に示すように、試験後表面上のＰＴＦＥ繊維の毛羽立ち状況は少なく、優れているといえる。
磨耗輪：Ｈ−２２  荷重：２５０ｇｒ  回転数：１００ｒｐｍ
【００２４】
【表５】
2010213827.tif 000007
【００２５】
上記各品質評価結果より、本発明の心臓外科手術時における縫合部位のパッチ用不織布は試料３のニードルパンチ法より薄く、且つ安価で高品質な商品を市場に提供できる。
【産業上の利用可能性】
【００２６】
本発明の不織布は、心臓外科手術中のパッチ、縫合部位の補強、切除後の心室心筋層欠陥部の補綴、縫合により脆弱化した組織の補強、血管閉鎖補綴、中隔欠損の閉鎖補綴、心筋層閉鎖補綴、肝切除部位の補綴、弁縫合等の様々な外科手術に使用することができる。
【図面の簡単な説明】
【００２７】
【図１】試料Ｎｏ２テーバ試験後の表面ＰＴＦＥ繊維の毛羽立ち状況を示した写真である。
【図２】試料Ｎｏ３のテーバ試験後の表面ＰＴＦＥ繊維の毛羽立ち状況を示した写真である。
【図１】
2010213827.tif 000008
【図２】
2010213827.tif 000009